본 발명 의 격벽 유리 는 실시 예 1 에 서술 한 바 와 같이 통전 가열 에 의해서 성형 되 기 때문 에 , 저항 은 통전 에 의해 발열 시키 는 데 적합 한 것 일 필요 가 있 다 . 또한 , 형광체 도포 후 의 소성 에 의해서 도 , 그 형상 이 변형 되 지 않 도록 하 기 위해서 , 형광체 의 소성 온도 인 460 ℃ 에서 도 변형 되 지 않 는 것 이 요구 된다 . 따라서 , 격벽 용 유리 의 유리 전이 온도 는 470 ℃ 이상 인 것 이 바람직 하 다 . 또한 , 배면 기판 ( 1 ) 에 대한 소부시 에 는 , 배 면판 의 재료 인 소다 석회 계 유리 기판 보다 저온 에서 작업 가능 한 정도 로 연화 시킬 필요 가 있 다 .